(57)【要約】  【課題】工業用織物用途における利用価値の高い、すなわち高い見掛けヤング率と耐屈曲疲労性を兼備すると共に、木材ピッチおよび回収ダンボール古紙原料に付着していたガムテープ粘着糊などのガムピッチ汚れが付着し難く、かつ付着したガムピッチ汚れの洗浄が容易であるなどの優れた防汚性を有するポリエステルモノフィラメント、およびそれを利用した工業用織物を提供することを目的とする。  【解決手段】ポリエチレンナフタレート７０〜９５質量部およびポリエチレンテレフタレート３０〜５質量部の合成１００質量部に対して、カルナバワックス０．２〜５．０質量部含有するポリエステル樹脂組成物からなるポリエステルモノフィラメント。【選択図】なし【特許請求の範囲】
【請求項１】
ポリエチレンナフタレート７０〜９５質量部およびポリエチレンテレフタレート３０〜５質量部の合計１００質量部に対して、カルナバワックス０．２〜５．０質量部含有するポリエステル樹脂組成物からなるポリエステルモノフィラメント。
【請求項２】
前記ポリエチレンテレフタレートの固有粘度が０．６５〜１．３０である請求項１に記載のポリエステルモノフィラメント。
【請求項３】
下記（ａ）および（ｂ）を同時に満足する請求項１または請求項２に記載のポリエステルモノフィラメント。
（ａ）見掛けヤング率が１５０００Ｎ／ｍｍ２以上
（ｂ）屈曲疲労特性試験における切断するまでに要するＭＩＴ屈曲疲労回数が１００回以上
【請求項４】
請求項１〜３のいずれか１項に記載のポリエステルモノフィラメントを経糸および／または緯糸の少なくとも一部に使用した工業用織物。
【請求項５】
抄紙用織物である請求項４に記載の工業用織物。
【発明の詳細な説明】
【技術分野】
【０００１】
本発明は、高い見掛けヤング率と耐屈曲疲労性の両特性を具備すると共に、木材ピッチおよび回収ダンボール古紙原料に付着していたガムテープ粘着糊などの粘着性汚れ物（以下、ガムピッチ汚れと記す）が付着し難く、かつ付着したガムピッチ汚れを洗浄しやすいなどの優れた防汚性を有し、特に抄紙ワイヤー、抄紙ドライヤーカンバスや抄紙プレスフェルトなどの抄紙機用織物の構成素材として好適なポリエステルモノフィラメントおよびこれを用いた各種工業用織物に関するものである。
【背景技術】
【０００２】
ポリエステル、ポリフェニレンサルファイドおよびポリアミドなどの熱可塑性樹脂からなるモノフィラメントなどの繊維は、優れた力学特性、耐熱性などを有していることから、従来から各種工業用部品、衣料用布帛、工業用繊維材料および各種織物などに使用されてきた。
【０００３】
これらの織物の用途としては、抄紙機用、フィルター用、サーマルボンド法不織布熱接着工程用ネットコンベア用、熱処理炉内搬送用のベルト用などが挙げられ、また、モノフィラメントの他の用途としては、各種ブラシ用、毛筆用、印刷スクリーン用抄、釣り糸用、ゴム補強用などが知られている。
【０００４】
なかでも、抄紙業界における抄紙機用抄紙ワイヤー、抄紙ドライヤーカンバスおよび抄紙プレスフェルトなどの構成素材としては、ポリエチレンテレフタレートからなるモノフィラメントが広く使用されているが、近年特にポリエチレンナフタレートからなるモノフィラメントが、ポリエチレンテレフタレートモノフィラメントに比べて引張強度、見掛けヤング率に優れているという点で工業用繊維材料として非常に高い注目を集めている。
【０００５】
しかしながら、ポリエチレンナフタレートモノフィラメントは糸の伸度、タフネスが低いことから耐屈曲疲労性が低いため、抄紙機用織物を製作する織機上にてモノフィラメントが繰り返し曲げ応力を受ける際に、フィブリル化による糸割れや糸切れが生じやすく、さらに抄紙機用織物として抄紙機で使用した場合においても、耐屈曲疲労性の低さから、長期間の使用ができないという問題を抱えており、抄紙機用織物の製作工程における織機上での工程通過性改善、抄紙機での実使用時における耐久性改善などを目的とした、耐屈曲疲労性の優れたポリエチレンナフタレートモノフィラメントの開発が求められていた。
【０００６】
一方、抄紙業界において、近年普及してきた紙のリサイクルにより、従来の紙原料中に含まれる各種填料やスライム、木材ピッチだけではなく回収ダンボール古紙原料に付着したガムテープ粘着糊などのガムピッチ汚れが、ポリエステルモノフィラメントなどの熱可塑性樹脂モノフィラメントを利用した抄紙機用織物に付着することにより、濾水効率の低下や搾水効率の低下、乾燥効率の低下といった問題が指摘されるようになって来た。さらにこれらの粗大化した汚れ物が紙へ転写することによる製品紙の品位低下などが重大な問題となっているため、汚れが付着し難く、また付着した汚れ物が洗浄によって容易に除去可能な優れた防汚性を備えたポリエステルモノフィラメントの開発が要望されていた。
【０００７】
このような欠点を解決するため従来から様々の提案が行われてきた。
【０００８】
例えば、ポリエチレンナフタレートの欠点である耐屈曲疲労性を向上させるための技術としては、例えば、ダイマージオール成分をグリコール成分に含有させた共重合ポリエチレンテレフタレート繊維（例えば、特許文献１参照）が知られているが、この技術で得られる繊維は、耐屈曲疲労性は改善されるものの、近年要求される高い見掛けヤング率を発揮し得るものではなかった。
【０００９】
また、ポリエチレンナフタレートの見掛けヤング率を保持しつつ、耐屈曲疲労性を改善させるための技術として、例えばナフタレンジカルボン酸を主たるジカルボン酸成分とし、エチレングリコールを主たるグリコール成分とし、共重合成分として芳香族ジオールアルキレンオキシド付加体成分を共重合させた共重合ポリエチレンナフタレート（例えば、特許文献２参照）が知られているが、この技術のポリマーから得られる繊維は、見掛けヤング率は保持できるものの、ポリエチレンナフタレートとポリアルキレンオキシドとの相溶性が低いために、共重合するポリアルキレンオキシドの共重合量や分子量によっては、ポリマーが非相溶系となり、結果的に繊維の耐屈曲疲労性を低下させてしまうという問題を有していた。
【００１０】
また、ポリエチレンナフタレートに対して、ポリエチレンテレフタレートを含有させ、さらに特定のシリコーンオイルを添加することにより、引張強度および耐屈曲疲労性を同時に向上させると共に、防汚性をも兼ね備えるポリエステルモノフィラメント（例えば、特許文献３）が提案されているが、特に近年の製紙業界においては、抄紙機の高速化が進んでおり、より高い見掛けヤング率を備えた抄紙ワイヤー用途やドライヤーカンバス用途のポリエステルモノフィラメントの実現がより一層強く望まれるようになってきた。
【先行技術文献】
【特許文献】
【００１１】
【特許文献１】特開平１０−１７６６１号公報
【特許文献２】特開平１１−３３５４５２号公報
【特許文献３】特開２０１０−２４２２５４号公報
【発明の概要】
【発明が解決しようとする課題】
【００１２】
本発明の目的は、高い見掛けヤング率と耐屈曲疲労性の両特性を兼備すると共に、木材ピッチおよび回収ダンボール古紙原料に付着していたガムテープ粘着糊などのガムピッチ汚れが付着し難く、かつ付着したガムピッチ汚れを洗浄しやすいなどの優れた防汚性を有し、特に抄紙ワイヤー、抄紙ドライヤーカンバスや抄紙プレスフェルトなどの抄紙機用織物の構成素材として好適なポリエステルモノフィラメントおよびこれを用いた工業用織物を提供することにある。
【課題を解決するための手段】
【００１３】
上記目的を達成するために本発明によればポリエチレンナフタレートに対して、ポリエチレンテレフタレートを含有させ、さらにカルナバワックスを添加することにより、高い見掛けヤング率を保持しつつ耐屈曲疲労性が向上し、さらには優れた防汚性が実現できることを見出し、本発明を実現するに至った。
【００１４】
すなわち、本発明はポリエチレンナフタレート７０〜９５質量部およびポリエチレンテレフタレート３０〜５質量部の合計１００質量部に対して、カルナバワックス０．２〜５．０質量部含有するポリエステル樹脂組成物からなるポリエステルモノフィラメントを提供するものである。
【００１５】
なお、本発明のポリエステルモノフィラメントにおいては、
前記ポリエチレンテレフタレートの固有粘度が０．６５〜１．３０であること、および
前記モノフィラメントが下記（ａ）および（ｂ）を同時に満たすことが好ましい条件として挙げられ、この条件を満足することにより一層優れた高い見掛けヤング率および耐屈曲疲労性の両特性を兼ね備えることが可能となり、かつ優れた防汚性を獲得することができる。
（ａ）見掛けヤング率が１５０００Ｎ／ｍｍ２以上
（ｂ）屈曲疲労特性試験における切断するまでに要するＭＩＴ屈曲疲労回数が１００回以上
また、本発明の織物は、上記ポリエステルモノフィラメントを経糸および／または緯糸の少なくとも一部に使用するものであり、本発明のポリエステルモノフィラメントが高い見掛けヤング率と耐屈曲疲労性および優れた防汚性を有することから、これを工業用織物、とりわけ抄紙ワイヤー、抄紙ドライヤーカンバスや抄紙プレスフェルトなどの抄紙機用織物として、好適に用いることができる。
【発明の効果】
【００１６】
本発明によれば、以下に説明するとおり、従来のポリエチレンナフタレートでは実現することができなかった高い見掛けヤング率および耐屈曲疲労性を備え、さらには優れた防汚性を有し、特に抄紙ワイヤー、抄紙ドライヤーカンバスや抄紙プレスフェルトなどの抄紙機用織物の構成素材として好適なポリエステルモノフィラメントおよびこれを用いた工業用織物を得ることができる。また、本発明の工業用織物は、使用時に伸びが少なく耐屈曲疲労性に優れ長期に亘る使用が可能である。
【発明を実施するための形態】
【００１７】
以下に本発明についてさらに詳細に説明する。
【００１８】
本発明のポリエステルモノフィラメントは、ポリエステル樹脂の成分としてポリエチレンナフタレート及びポリエチレンテレフタレートを含むのものであり、これに少なくともカルナバワックスを含むポリエステル樹脂組成物からなるものである。
【００１９】
本発明のポリエステルモノフィラメントを構成するポリエステル樹脂組成物に含まれるポリエチレンナフタレート（以下、ＰＥＮと略記する場合もある）は、ジカルボン酸成分の９０モル％以上が２，６−ナフタレンジカルボン酸からなり、グリコール成分の９０モル％以上がエチレングリコールからなるものが好適である。
【００２０】
また、上記ＰＥＮは２，６−ナフタレンジカルボン酸以外のジカルボン酸成分として、例えばイソフタル酸、１，４−シクロヘキサンジカルボン酸、アジピン酸、セバシン酸、スルホン酸金属塩置換イソフタル酸などを用いることができる。また、上記ＰＥＮはエチレングリコール成分以外のグリコール成分として、例えばプロピレングリコール、テトラメチレングリコール、１，４−シクロヘキサンジメタノール、ジエチレングリコール、ネオペンチルグリコール、１，４−シクロヘキサンジオール、ポリアルキレングリコールなどを用いることができる。さらに、上記以外の成分として、ペンタエリスリトール、トリメチロールプロパン、トリメリット酸、トリメシン酸、ホウ酸などの鎖分岐剤を少量併用することもできる。
【００２１】
本発明に用いられるＰＥＮの固有粘度は０．６０以上であれば好ましく、さらに好ましくは０．７５以上である。ここで固有粘度が０．６０未満であれば、工業用織物の構成素材として使用するポリエステルモノフィラメントに求められる高い見掛けヤング率を得ることができない場合がある。
【００２２】
本発明のポリエステルモノフィラメントを構成するポリエステル樹脂のもう一つの成分はポリエチレンテレフタレートであるが、ＰＥＮよりも柔軟な特性を持つポリエチレンテレフタレート（以下、ＰＥＴと略記する場合もある）を特定の比率で含有することにより、繰り返し曲げ応力を受けた際のフィブリル化による糸割れや糸切れが抑制され、耐屈曲疲労性が飛躍的に向上するものである。
【００２３】
本発明のポリエステルモノフィラメントを構成するポリエステル樹脂組成物に含まれるＰＥＴは、ジカルボン酸成分の９０モル％以上がテレフタル酸からなり、グリコール成分の９０モル％以上がエチレングリコールからなるものが好適である。上記ＰＥＴはテレフタル酸以外のジカルボン酸成分として、例えば、イソフタル酸、１，４−シクロヘキサンジカルボン酸、アジピン酸、セバシン酸、スルホン酸金属塩置換イソフタル酸などを用いることができる。また、上記ＰＥＴはエチレングリコール成分以外のグリコール成分として、例えばプロピレングリコール、テトラメチレングリコール、１，４−シクロヘキサンジメタノール、ジエチレングリコール、ネオペンチルグリコール、１，４−シクロヘキサンジオール、ポリアルキレングリコールなどを用いることができる。さらに、上記以外の成分として、ペンタエリスリトール、トリメチロールプロパン、トリメリット酸、トリメシン酸、ホウ酸などの鎖分岐剤を少量併用することもできる。
【００２４】
本発明に用いられるＰＥＴの固有粘度は、０．６５以上１．３０以下であり、０．７０以上１．２０以下であれば好ましい。本発明に用いられるＰＥＴの固有粘度が０．６５未満であると、得られるポリエステルモノフィラメントの引張強度が低くなり、工業用織物の構成素材として不十分となる。またＰＥＴの固有粘度が１．３０を超えると紡糸中に繊維軸方向のごく短い長さの直径増大変動異常部（以下、コブ糸と記す）が多く発生する傾向となり、モノフィラメントの紡糸操業性が悪化する。
【００２５】
また、本発明のポリエステルモノフィラメントはＰＥＮとＰＥＴを特定の比率で含むことで高い見掛けヤング率および耐屈曲疲労性を備えることが可能となるものであり、その質量比はＰＥＮとＰＥＴの合成１００質量部に対してＰＥＮ７０〜９５質量部、ＰＥＴ３０〜５質量部であり、ＰＥＮ８０〜９０質量部、ＰＥＴ２０〜１０質量部であることが好ましい。ＰＥＮとＰＥＴの合成１００質量部に対してＰＥＮの質量比が７０質量部未満では、得られるポリエステルモノフィラメントの見掛けヤング率が、従来のポリエステルモノフィラメントと同等程度にと止まり、高い見掛けヤング率が得られず、ＰＥＮとＰＥＴの合成１００質量部に対してＰＥＮの成分の質量比が９５質量部より多くなると、得られるポリエステルモノフィラメントが剛直となり過ぎ、繰り返し曲げ応力を受けた際に糸割れや糸切れが発生してしまう。
【００２６】
さらに、本発明のポリエステルモノフィラメントは、上記ポリエステル樹脂に対して、カルナバワックスを含有することが重要である。カルナバワックスとは、ヤシ科のパーム樹から採取されたカルナバロウを精製した天然系由来のものであり、ワックスエステル８０〜８５質量部、遊離脂肪酸３〜４質量部、遊離アルコール１０〜１２質量部および炭化水素１〜３部質量部から構成される。一般にワックスは、蜜蝋や、パラフィンワックス、モンタンワックスといった天然ワックス、アマイドワックスのような天然ワックスを変性させた半合成ワックス、およびポリエチレンやポリプロピレン、ＥＶＡ、ＥＡＡといった合成ワックスなど、大きく分けて３分類されるが、その中でも極性が高く、かつスリップ性に優れたカルナバワックスが優れた防汚性を発揮する。また、カルナバワックスは粘度が本発明のポリエステル混合物に対して相対的に低いため、モノフィラメント表面にブリードアウトしやすく、少量の添加でも高い防汚性効果が得られる。
【００２７】
ここで本発明のポリエステルモノフィラメント中のカルナバワックスの含有量は、ポリエステルモノフィラメント１００質量部に対して０．２〜５．０質量部であることが重要である。０．２質量部未満であると長時間における防汚性の持続性が不十分であり、５．０質量部より多くなるとポリエステルモノフィラメントの引張強度が低下してしまい、工業用織物に利用するポリエステルモノフィラメントとして必要十分な引張強度が得られず、また、モノフィラメント製造工程においてもエクストルダーなどの紡糸機での原料押出性が不安定となり、紡出不能状態を来たすなど紡糸操業性が悪化してしまうため、生産面においても相応しくないものとなる。
【００２８】
本発明のポリエステル樹脂組成物には、カルナバワックス以外に酸化チタン、酸化ケイ素、炭酸カルシウム、チッ化ケイ素、クレー、タルク、カオリン、ジルコニウム酸、カーボンブラックなどの各種無機粒子や架橋高分子粒子、各種金属粒子などの粒子類のほか、既知の金属イオン封鎖剤、イオン交換剤、着色防止剤、耐光剤、包接化合物、帯電防止剤、各種着色剤、各種界面活性剤などを含んでいてもよい。それらを含有せしめる方法としては、ＰＥＮおよび／またはＰＥＴに添加した後に混合しても良いし、ＰＥＮおよびＰＥＴを混合した後、カルナバワックスを混合する前または後で混合してもよい。
【００２９】
本発明のポリエステルモノフィラメントは、ＪＩＳ  Ｌ１０１３：２０１０に準じて測定した見掛けヤング率が１５０００Ｎ／ｍｍ２以上であることが好ましい。見掛けヤング率が１５０００Ｎ／ｍｍ２未満では、従来のポリエステルモノフィラメントが発現する見掛けヤング率とほぼ同等のレベルとなり、ＰＥＮを含有させる効果が得られない場合がある。本発明におけるＰＥＮを主体とするポリエステルモノフィラメントを工業用織物に適用する最大の目的は、高い見掛けヤング率、つまり高モジュラス化を達成することである。つまり高い見掛けヤング率が得られなければ、出来上がった織物の強度が不十分となり、ポリエステルモノフィラメントのモジュラスの低さに起因し、実使用時において非常に伸びやすい織物となる場合がある。かかる場合例えば抄紙機用織物が、抄紙機上ですぐに伸びきり、その結果、使用が出来なくなる場合がある。
【００３０】
次に、本発明のポリエステルモノフィラメントは屈曲疲労特性試験機により測定した切断までに要するＭＩＴ屈曲疲労回数（以下、ＭＩＴ屈曲疲労回数と記す）が１００回以上であることが好ましい。ＭＩＴ屈曲疲労回数が１００回を下回る場合は、工業用織物の製織工程において、繰り返し曲げ応力を受けた際にポリエステルモノフィラメントが断糸してしまうなど、織物製造工程での工程通過性が不十分となる場合がある。
【００３１】
また、本発明のポリエステルモノフィラメントはガムピッチ汚れに対する防汚性の基準として、布粘着ガムテープ貼付剥離法による布粘着ガムテープ剥離応力測定試験方法において求めたガムピッチ防汚指数（ポリエチレンテレフタレート樹脂のみで組成されるポリエステルモノフィラメントを１００とした時）が９０以下となることが好ましい。このガムピッチ防汚指数は小さい程ガムピッチ汚れに対して優れた防汚性を有していることを示す。ガムピッチ防汚指数が９０を超える場合は、工業用織物とした際に、近年求められているレベルの防汚性効果が得られない場合がある。
【００３２】
本発明のポリエステルモノフィラメントは、１本の連続した糸であり繊維軸方向に垂直な断面形状（以下、断面形状もしくは断面と記す）は丸、楕円、三角、Ｔ、Ｙ、Ｈ、＋、５葉、６葉、７葉、８葉などの多様形状、正方形、長方形、菱形、ドックボーン状および繭型などいかなる断面形状を有するものでもよい。
【００３３】
また、本発明のポリエステルモノフィラメントの直径は、その使用用途に合わせ適宜選択することができるが、通常は０．０５〜３．００ｍｍ程度の範囲のものが好適に使用される。
【００３４】
次に、本発明のポリエステルモノフィラメントの製造方法としては既知の方法が適用できる。例えば、１軸もしくは２軸エクストルダーのホッパーに、必要量の乾燥したＰＥＮ、ＰＥＴのポリエステル樹脂、所定量のカルナバワックス、あるいはカルナバワックスを高濃度に含有したポリエステルマスターバッチペレットを計量供給し、ポリエステルの融点以上の温度で溶融混練した後、エクストルダー先端に設けた計量ギアポンプを介して紡糸口金より押し出し、冷却・延伸・熱セットを行うなどの方法を挙げることができる。
【００３５】
上記の構成からなる本発明のポリエステルモノフィラメントは、従来のＰＥＮモノフィラメントでは実現することができなかった優れた耐屈曲疲労性を備え、さらに、木材ピッチおよび回収ダンボール古紙原料に付着していたガムテープ粘着糊などのガムピッチ汚れが付着し難く、かつ付着したガムピッチ汚れが洗浄しやすいなどの優れた防汚性を有することから、各種工業用織物の構成素材として有用なものである。
【００３６】
また、本発明の工業用織物は、本発明のポリエステルモノフィラメントを織物の経糸および／または緯糸の少なくとも一部に使用した織物であり、各種工業用途に好ましく使用される。かかる工業用織物の中でも、特に抄紙ワイヤー、抄紙ドライヤーカンバスや抄紙プレスフェルトなどの抄紙機用織物に適用した場合、特に優れた効果を得ることができる。
【実施例】
【００３７】
以下、本発明のポリエステルモノフィラメントの実施例に関し、さらに詳細に説明するが、本発明はこれらに限定されるものではない。
【００３８】
なお、実施例における各特性は、以下に説明する方法により測定した値である。測定ｎ数について特に記載していないものは、ｎ＝１で測定を実施した。
【００３９】
＜ポリエステルの固有粘度＞
溶解用に準備した試験管に２５ｍＬのオルトクロロフェノール（以下、ＯＣＰと記す）とポリエステルの樹脂試料２ｇ±０．００１ｇを入れる。試料を投入した試験管をドライ・ブロックバスにセットし１００℃で３０分間加熱しながらポリエステルの樹脂試料をＯＣＰに溶解しＯＣＰ溶液とし、このＯＣＰ溶液を試験管中で流水にて１５分間冷却後、ＯＣＰ溶液２０ｍＬをホールピペットで計量しオストワルド粘度管に採取する。２５℃に温度調整した恒温水槽にＯＣＰ溶液を採取したオストワルド粘度管をセットし３０分間放置後、定法に従いオストワルド粘度管内を流下するＯＣＰ溶液の流下時間を測定し固有粘度を算出した。
【００４０】
＜見掛けヤング率（Ｎ／ｍｍ２）＞
ＪＩＳ  Ｌ１０１３：２０１０に準じて測定した初期引張抵抗度から見掛けヤング率を算出した。
【００４１】
＜ＭＩＴ屈曲疲労回数＞
ＪＩＳ  Ｐ８１１５：２００１に準じ、東洋精機（株）製；ＭＩＴ耐揉疲労試験機により、荷重０．２２ｃＮ／ｄｔｅｘ、折り曲げ回数１７５回／分、折り曲げ角度２７０度（左右に各約１３５度）およびモノフィラメントを挟む折り曲げコマにおける左右の折り曲げ面の曲率半径各々０．３８±０．０２ｍｍの条件で、同一試料につき１０本のモノフィラメントについて、それぞれ切断するまでの往復折り曲げ回数を測定して平均値を求めＭＩＴ屈曲疲労回数（回／往復）とした。
【００４２】
＜ガムピッチ防汚指数＞
以下（１）から（８）に記載の布粘着ガムテープ貼付剥離法による布粘着ガムテープ剥離応力測定試験方法（以下、布粘着ガムテープ剥離試験と記す）にて評価した。
【００４３】
（１）厚さ１５０〜２５０μｍ、横幅３０ｍｍ、縦長さ１２０ｍｍのポリエチレンテレフタレート製２軸延伸フィルムを２枚用意し、各々のフィルムの３０ｍｍ幅の一端同士を重ならないように合わせて、この合わせ面に、片面に粘着剤の塗布された２５ｍｍ×２５ｍｍサイズの布粘着テープを、前記２枚のフィルムの両端に渡るように貼付することにより、接合部で縦方向に繋ぎ合わされた見かけの縦長さ２４０ｍｍ、横幅３０ｍｍのフィルムを作成する。
【００４４】
（２）前記の２枚が繋ぎ合わされたフィルムの前記布粘着テープの貼付されていない面のどちらか半分（一枚のフィルム）に、横幅１０ｍｍ、縦長さ１２０ｍｍの両面粘着テープ（日東電工（株）製品、Ｎｏ．５２３または同等品）を、前記フィルムと前記両面粘着テープの横幅方向のセンターを合わせて長手方向に揃えて貼付する。
【００４５】
（３）長さ約２００ｍｍに切断したポリエステルモノフィラメント試料を、前記両面粘着テープを貼付したフィルムの粘着テープ上に、前記フィルムの長手方向と平行に隙間無く貼付し、前記両面粘着テープの長手方向の両端からはみ出している前記ポリエステルモノフィラメントの余端を鋏で切除し、ポリエステルモノフィラメント試料貼付フィルムを得る。
【００４６】
（４）平坦な硝子板（厚さ約８ｍｍ、縦約８０ｍｍ、横約２５０ｍｍ）の上に前記ポリエステルモノフィラメント試料貼付フィルムを乗せ、ポリエステルモノフィラメントを貼付けた面を上向き、かつポリエステルモノフィラメントを貼付けた側のフィルムが左側になるようにする。横幅１０ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を、該布粘着テープの長手方向左端を前記ポリエステルモノフィラメント試料貼付フィルムのポリエステルモノフィラメントを貼付けた側のフィルムの左端と合わせて、前記ポリエステルモノフィラメント上に仮貼付する。次いで、前記ポリエステルモノフィラメントを貼付けた側のフィルム右端を越えてポリエステルモノフィラメントを貼付けていない側のフィルム上に３０ｍｍ残っている前記布粘着テープを、前記ポリエステルモノフィラメントを貼付けていない側のフィルム面にしっかりと貼付する。
【００４７】
（５）前記ポリエステルモノフィラメント貼付フィルムを裏返して、前記（１）で２枚のフィルムを繋ぎ合わせるために貼付した前記布粘着テープを取り除く。
【００４８】
（６）前記ポリエステルモノフィラメント貼付フィルムのポリエステルモノフィラメントを貼付けた面を上向きにし、ポリエステルモノフィラメントを貼付けた部分が硝子板上に完全に乗るようにセットして、前記ポリエステルモノフィラメントの表面に仮貼付されている前記布粘着テープ上に、重量１．４３ｋｇ、幅５０ｍｍ、直径８６ｍｍのゴムローラーを、前記布粘着テープを重ねたフィルムの右長手方向から片道走行させ、前記布粘着テープを前記ポリエステルモノフィラメント試料に貼付して剥離応力測定用試料を作成する。
【００４９】
（７）前記剥離応力測定用試料の２枚のフィルムの接合部を支点にして、前記布粘着テープを貼付けた面が内側になるように山折りし、次いで山折りの支点部からポリエステルモノフィラメント上に貼付されている前記布粘着テープを長さ約１０ｍｍ剥がし、露出したポリエステルモノフィラメント貼付フィルム端部を、引張試験器（（株）オリエンテック製テンシロン／ＵＴＭ−ＩＩＩ−１００）の上チャックの中央部にセットし、一方のポリエステルモノフィラメントの貼付されていない前記フィルムの下端（山折りの裾部）を、前記引張試験器の下チャックの中央部にセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
【００５０】
（８）得られた剥離応力チャートの最初の剥離応力の高い山から約２０ｍｍ後の剥離応力の高い山を始点として、一個一個の交互の山と谷各４０点の剥離応力を読み取り、その平均値をもって剥離応力とし、この測定をｎ＝１０で行い、その平均値を布粘着ガムテープ剥離応力とする。
【００５１】
なお、上記した布粘着ガムテープ剥離試験を採用することによって、製織することなく本発明のポリエステルモノフィラメントを構成素材とする織物の防汚性を定量的に相対評価することが可能であり、布粘着ガムテープ剥離応力が低いほどガムピッチ汚れに対する防汚性が優れることを表す。また、通常の比較サンプル（ポリエチレンテレフタレートのみで組成されるポリエステルモノフィラメント）となる布粘着ガムテープ剥離応力をガムピッチ防汚指数１００とし、ガムピッチ防汚指数が９０を越える場合は効果が得られないものとして、９０以下を目標とした。なお、下記式によりガムピッチ防汚指数を求めた。
【００５２】
ガムピッチ防汚指数＝試験剥離応力値／比較サンプル剥離応力値×１００。
【００５３】
＜紡糸操業性＞
２４時間の連続紡糸を行い、以下の基準で判定した。なお、コブ糸とはモノフィラメントの平均直径に対して＋１０％を超えるような繊維軸方向の極短い長さの直径増大変動異常部をいい、評価尺度として紡糸押し出しポリマー質量（トン）当たりのコブ糸の発生頻度「回／トン」を用いた。
○（良好）・・・原料の噛込み不良による製糸不能状態や製糸中の糸切れがなく、
また、コブ糸の発生が１０回／トン未満である。
×（不良）・・・次のうちいずれかの１つ以上の不具合がある場合を×とした。
【００５４】
原料の噛込み不良による製糸不能状態になる
製糸中に糸切れが発生する
コブ糸が１０回／トン以上発生する。
【００５５】
〔実施例１〕
カルナバワックス（セラリカＮＯＤＡ社製：精製カルナウバワックスＮｏ．１）および特開昭５７−２０５５１８公報に記載の方法に準じて得た固有粘度１．０３、末端カルボキシル濃度１５当量／１０６ｇの乾燥ＰＥＴ樹脂を用い、ＰＥＴ樹脂：カルナバワックス＝６０質量部：４０質量部の配合比で、混練温度：３２０℃、Ｌ／Ｄ：３０、スクリュー回転数：１００ｒｐｍの条件で２軸押出機を用いて混練を行い、ＰＥＴ樹脂中にカルナバワックスを混合したカルナバワックス含有ポリエステルマスターバッチ（以降、カルナバＭＢと略称する）を得た。
【００５６】
次いで、ＰＥＮとして東洋紡績社製ＰＥＮ乾燥チップ（固有粘度０．７８）、ＰＥＴとして、前記と同じ、特開昭５７−２０５５１８公報に記載の方法に準じて得た固有粘度１．０３、末端カルボキシル濃度１５当量／１０６ｇのＰＥＴ乾燥チップおよびカルナバワックスとして前記カルナバＭＢを用い、最終的なポリエステル樹脂組成物の組成比がＰＥＮ：ＰＥＴ：カルナバワックス＝８５：１５：３となるように混合したポリエステル樹脂組成物を準備し、このポリエステル樹脂組成物をエクストルダー型の紡糸機を用いて、紡糸温度３２０℃で溶融混練し、紡糸口金（口金孔径：１．５ｍｍ）から溶融ポリマーを押し出した後、直ちに７０℃の温水浴中で冷却固化させた未延伸糸を得た。
【００５７】
引き続き得られた未延伸糸を常法に従い２４０℃で５．５倍に延伸し、０．９８倍で弛緩熱セットを行い、直径０．４０１ｍｍの断面形状が円形のポリエステルモノフィラメントを得た。得られたポリエステルモノフィラメントの見掛けヤング率、ＭＩＴ屈曲疲労回数、ガムピッチ防汚指数および紡糸操業性を表１に示す。
【００５８】
〔実施例２〜３〕
ＰＥＮ、ＰＥＴおよびカルナバワックスの含有量を表１に示すように変更したこと以外は、実施例１と同様の方法で直径０．３９８〜０．４０１ｍｍの断面形状が円形のポリエステルモノフィラメントを得た。得られたポリエステルモノフィラメントの見掛けヤング率、ＭＩＴ屈曲疲労回数、ガムピッチ防汚指数および紡糸操業性を表１に示す。
【００５９】
〔比較例１〜４〕
ＰＥＮ、ＰＥＴおよびカルナバワックスの含有量を表１に示すように変更したこと以外は、実施例１と同様の方法で直径０．３９５〜０．４００ｍｍの断面形状が円形のポリエステルモノフィラメントを得た。得られたポリエステルモノフィラメントの見掛けヤング率、ＭＩＴ屈曲疲労回数、ガムピッチ防汚指数および紡糸操業性を表１に示す。
【００６０】
【表１】
2015014053.tif 000002
【００６１】
表１から明らかなとおり、本発明のポリエステルモノフィラメントは、高い見掛けヤング率および耐屈曲疲労性を兼ね備えるとともに、優れた防汚性を有していることから各種工業用織物、中でも特に抄紙機用織物の構成素材として好適に使用できる。
【００６２】
これに対して、ポリエステルモノフィラメントを構成する樹脂組成中のＰＥＮの含有量が本発明の要件を満たさない比較例１および比較例２は、見掛けヤング率または耐屈曲疲労性が劣ってしまうなど、工業用織物の構成素材として使用するポリエステルモノフィラメントとしては適さないものであった。
【００６３】
また、ポリエステルモノフィラメントを構成する樹脂組成中のカルナバワックスの含有量が本発明の要件より多い比較例３では、見掛けヤング率が不十分であり紡糸操業性も不良であった。一方、ポリエステルモノフィラメントを構成する樹脂組成中のカルナバワックスの含有量が本発明の要件より少ない比較例４は、見掛けヤング率および耐屈曲疲労性は十分であるものの、必要な防汚性を有しておらず、工業用織物の構成素材として使用するポリエステルモノフィラメントとしては不十分であった。
【産業上の利用可能性】
【００６４】
本発明のポリエステルモノフィラメントは、その高い見掛けヤング率や耐屈曲疲労性、および優れた防汚性を有していることから、工業用織物の中でも特に抄紙ワイヤー、抄紙ドライヤーカンバス、および抄紙プレスフェルトなどの抄紙機用織物の構成素材として好適に利用できるものである。